(57)【要約】【課題】評価したい合わせ構造部の隙間の腐食環境を再現でき、かつ、前記合わせ構造部の隙間の腐食環境をモニタリング可能とする腐食センサーを提供すること。【解決手段】板１と板２の２枚の板が重ね合わされて形成された合わせ構造部の隙間の腐食環境をモニタリングする腐食センサーであって、前記板１と前記板２は、０．００１〜５ｍｍの間隙をもって対向して配置され、少なくとも前記板１には、２個以上の電極が設けられ、前記２個以上の電極は、互いに絶縁され、かつ、それぞれが板２に対して露出した面で構成される検出部を有することを特徴とする腐食センサー。【選択図】図１
2018080984.tif 000002
【特許請求の範囲】
【請求項１】
板１と板２の２枚の板が重ね合わされて形成された合わせ構造部の隙間の腐食環境をモニタリングする腐食センサーであって、
前記板１と前記板２は、０．００１〜５ｍｍの間隙をもって対向して配置され、
少なくとも前記板１には、２個以上の電極が設けられ、
前記２個以上の電極は、互いに絶縁され、かつ、それぞれが板２に対して露出した面で構成される検出部を有することを特徴とする腐食センサー。
【請求項２】
前記２個以上の電極のうち少なくとも１個の電極は、板１の面内に設けられた小電極であることを特徴とする請求項１に記載の腐食センサー。
【請求項３】
前記小電極は、絶縁体を介して前記板１の面内に設けられていることを特徴とする請求項２に記載の腐食センサー。
【請求項４】
前記小電極の検出部の面積が、０．００００７〜１００ｍｍ２であることを特徴とする請求項２または３に記載の腐食センサー。
【請求項５】
前記板１が金属材料で形成され、前記２個以上の電極のうち１個の電極が板１で構成される大電極であることを特徴とする請求項１〜４のいずれか一項に記載の腐食センサー。
【請求項６】
前記２個以上の電極は、面方向で０．００１〜１０ｍｍの間隔を置いて設けられることを特徴とする請求項１〜５のいずれか一項に記載の腐食センサー。
【請求項７】
請求項１〜６のいずれか一項に記載の腐食センサーを用いて前記合わせ構造部の隙間の腐食環境をモニタリングする腐食モニタリング方法であって、
前記電極間のガルバニックカップル電流を測定することで、前記合わせ構造部の隙間の腐食環境をモニタリングすることを特徴とする腐食モニタリング方法。
【発明の詳細な説明】
【技術分野】
【０００１】
本発明は、腐食センサーおよび腐食モニタリング方法に関する。特に、構造体に存在する合わせ構造部の隙間の腐食環境をモニタリングする腐食センサーおよびこれを用いた腐食モニタリング方法に関する。
【背景技術】
【０００２】
自動車、家電、建材など多くの構造体には、材料同士が重なり合い前記材料の間に微小な隙間が形成された合わせ構造部が存在する。このような合わせ構造部の隙間には、自動車や家電などの製造工程で塗装をする際、塗料が入り込まず、無塗装部分が形成される。また、前記合わせ構造部の隙間は、大気に開放された平面部に比べて水分が滞留しやすい。そのため、前記合わせ構造部の隙間に水分が入り込み、前記合わせ構造部の隙間が一度濡れると、この部位で激しい腐食が生じる場合がある。このような部位の腐食環境を把握することは、材料の選定または製品の構造設計上、非常に重要である。
【０００３】
特許文献１には、検出部の一部または全部と所定の間隙をもって対向した隙間形成部材を設けることにより、前記検出部と隙間形成部材との間にセンサー外部と通じた腐食環境の擬似空間を形成した腐食センサーが開示されている。
【０００４】
特許文献２には、自動車ドアに用いられる表面処理鋼板の耐食性評価方法であって、表面処理鋼板に張出し加工、ドロービード加工、平面摺動加工のいずれか１種類以上の加工を付与し、前記加工付与後の異種又は同種の表面処理鋼板を重ね合わせて鋼板合わせ部を形成し、次いで、前記鋼板合わせ部を形成した鋼板を試験片として腐食環境に供して耐食性を評価する表面処理鋼板の耐食性評価方法が開示されている。
【０００５】
しかし、特許文献１に開示された腐食センサーは、検出部と隙間形成部材とを所定の間隙をもって対向させて腐食環境の模擬空間を形成したものであり、当該腐食センサーが、実際の製品の構造体に存在する合わせ構造部の隙間、すなわち、評価したい合わせ構造部の隙間の腐食環境を再現できているかは不明である。
【０００６】
また、特許文献２のような耐食性評価方法では、合わせ構造部を形成した鋼板を分解して、合わせ構造部の隙間の腐食状態を確認する必要がある。そのため、腐食試験が終了し、腐食解析するまで合わせ構造部の隙間の腐食状態はわからないままである。さらに、前記合わせ構造部の隙間における腐食の経時変化を直接観察することができないため、湿潤と乾燥を繰り返す腐食環境下で、前記合わせ構造部の隙間が濡れているか乾燥しているかを確認することは難しい。
【先行技術文献】
【特許文献】
【０００７】
【特許文献１】特開２００５−１３４１６１号公報
【特許文献２】特開２００９−６９０２９号公報
【発明の概要】
【発明が解決しようとする課題】
【０００８】
本発明は、かかる事情に鑑みてなされたものであって、評価したい合わせ構造部の隙間の腐食環境を再現でき、かつ、前記合わせ構造部の隙間の腐食環境をモニタリング可能とする腐食センサーを提供することを目的とする。
【課題を解決するための手段】
【０００９】
このような目的を達成するための本発明の特徴は以下の通りである。
［１］板１と板２の２枚の板が重ね合わされて形成された合わせ構造部の隙間の腐食環境をモニタリングする腐食センサーであって、前記板１と前記板２は、０．００１〜５ｍｍの間隙をもって対向して配置され、少なくとも前記板１には、２個以上の電極が設けられ、前記２個以上の電極は、互いに絶縁され、かつ、それぞれが板２に対して露出した面で構成される検出部を有することを特徴とする腐食センサー。
［２］前記２個以上の電極のうち少なくとも１個の電極は、板１の面内に設けられた小電極であることを特徴とする［１］に記載の腐食センサー。
［３］前記小電極は、絶縁体を介して前記板１の面内に設けられていることを特徴とする［２］に記載の腐食センサー。
［４］前記小電極の検出部の面積が、０．００００７〜１００ｍｍ２であることを特徴とする［２］または［３］に記載の腐食センサー。
［５］前記板１が金属材料で形成され、前記２個以上の電極のうち１個の電極が板１で構成される大電極であることを特徴とする［１］〜［４］のいずれかに記載の腐食センサー。
［６］前記２個以上の電極は、面方向で０．００１〜１０ｍｍの間隔を置いて設けられることを特徴とする［１］〜［５］のいずれかに記載の腐食センサー。
［７］［１］〜［６］のいずれかに記載の腐食センサーを用いて前記合わせ構造部の隙間の腐食環境をモニタリングする腐食モニタリング方法であって、前記電極間のガルバニックカップル電流を測定することで、前記合わせ構造部の隙間の腐食環境をモニタリングすることを特徴とする腐食モニタリング方法。
【発明の効果】
【００１０】
本発明の腐食センサーによれば、評価したい合わせ構造部の隙間の腐食環境を再現でき、かつ、前記合わせ構造部の隙間の腐食環境をモニタリングすることができる。
【００１１】
本発明の腐食センサーによれば、腐食センサーに設けられた電極間のガルバニックカップル電流を測定することで、腐食環境下における合わせ構造部の隙間の濡れや乾燥状態を把握できる。さらに、前記合わせ構造部の隙間の腐食量、腐食速度等の腐食状態をモニタリングすることができる。本発明の腐食センサーによれば、前記合わせ構造部の隙間の腐食環境を経時でモニタリングすることができる。そして、その結果、材料開発の効率化および腐食試験による材料選定の精度向上が期待される。
【図面の簡単な説明】
【００１２】
【図１】図１は、本発明の腐食センサーの一実施形態を示す平面図である。
【図２】図２は、図１におけるＡＡ線での切断部端面図である。
【図３】図３は、図１に示す腐食センサーの底面図である。
【図４】図４は、図３に示す底面図において板２を取り除いた図である。
【図５】図５は、図１に示す平面図において小電極が設けられた領域を拡大した図である。
【発明を実施するための形態】
【００１３】
本発明の腐食センサーは、電極間で得られるガルバニックカップル電流を測定するため、少なくとも２個の電極を有する。ここで、ガルバニックカップル電流とは、絶縁された２個以上の電極が溶液または薄い液膜を介して電池を形成することにより発生する電流である。
【００１４】
以下、本発明の一実施形態について図面を参照しながら説明する。ただし、本発明は、以下に示す実施形態に限定されない。
【００１５】
図１は、本発明の腐食センサーの一実施形態を示す平面図であり、図２は、図１におけるＡＡ線での切断部端面図であり、図３は、図１に示す腐食センサーの底面図であり、図４は、図３に示す底面図において板２を取り除いた図であり、図５は、図１に示す平面図において小電極が設けられた領域を拡大した図である。
【００１６】
本発明の一実施形態である腐食センサー１０は、板１と板２を備え、前記板１には、１０個の小電極４が設けられている（図１）。
【００１７】
図２に示すように、腐食センサー１０において、前記板１と前記板２は対向して配置され合わせ構造部を形成している。前記板１と前記板２の材質は、実際の製品の構造体に存在する合わせ構造部等、評価したい合わせ構造部の材質に応じて適宜選択できる。
【００１８】
本実施形態の腐食センサー１０においては、前記板１および前記板２の材質として、金属材料を想定している。図１、図３に示すように、腐食センサー１０において、前記板１は、金属材料で形成され、平面視長方形の平板状とされている。前記板２は、金属材料で形成され、平面視長方形の平板状とされ、前記板１より表面積が小さく形成されている。前記板１と、前記板２は、溶接あるいはボルトとナット等で接合されることで、所定の間隙Ｄを保つことができる（図２）。この間隙Ｄは、板１と板２を重ね合わせて形成された合わせ構造部の隙間の幅に相当する。なお、図１、図３、図４においては、板１と板２を溶接により接合した際の溶接痕３を図示してある。
【００１９】
腐食センサー１０において、前記間隙Ｄは、０．００１〜５ｍｍとされている。腐食センサー１０は、この間隙Ｄを有することで、材料同士が重なり合う微小な隙間を再現できる。前記間隙Ｄが０．００１ｍｍ未満であると、間隙Ｄが狭すぎて前記合わせ構造部の隙間が十分に濡れず、ガルバニックカップル電流を測定するのが困難となる。さらに、板１と板２を重ね合わせて０．００１ｍｍ未満の間隙を有する合わせ構造部を製造することは実質的に困難である。一方、前記間隙Ｄが５ｍｍより大きくなると、自動車、家電、建材などの多くの構造体に存在する微小な隙間を有する合わせ構造部の実際の腐食環境と異なるようになり、腐食環境の再現性が低下する。
【００２０】
腐食センサー１０において、前記板１には、小電極４が、前記板１の面内の略中央の領域に１０個設けられている（図１）。前記小電極４は、金属材料（金属電極）で形成され、平面視略正方形の平板状とされている。小電極４はそれぞれが絶縁体８で囲繞されており、前記絶縁体を介して前記板１に配置されることで、小電極４同士が絶縁されており、かつ、前記小電極４と前記板１とが絶縁されている。すなわち、板１に設けられた各電極は互いに絶縁されている。前記絶縁体８としては、特に限定されず、絶縁性を有する接着剤、樹脂成形体等が挙げられる。前記接着剤としては、例えば、エポキシ系接着剤、アクリル系接着剤、シリコーン系接着剤等が挙げられる。前記絶縁体８は、接着剤で形成されることが好ましい。前記絶縁体８を接着剤で形成することで、例えば、板１を打ち抜いて形成した孔に、小電極４を接着剤で接合して配置するだけで各電極を互いに絶縁した状態で設けることができ、腐食センサーを簡易に作製できる。さらに、各電極同士の間隔を最適化する等の各電極の配置パターンの変更が容易となり、腐食センサーに各電極を配置する際の設計の自由度が高められる。
【００２１】
図２に示すように、前記小電極４はそれぞれ、板１を貫通するように設けられており、前記小電極４の一方の表面４ａ（板２に対向する面）と、板１の一方の表面１ａ（板２に対向する面）とは略面一とされている。前記小電極４の表面４ａは板２に対して露出しており、この表面４ａが、電極間に生じるガルバニックカップル電流を測定する検出部を構成している。また、小電極４の他方の表面４ｂには、電流および／または電位を測定するためのリード線６が接続されている。
【００２２】
前記小電極の表面４ａの面積（検出部の面積）は、０．００００７〜１００ｍｍ２あることが好ましい。前記小電極の表面４ａの面積が０．００００７ｍｍ２未満であると、得られる電流値が小さくなり電流値を測定し難くなる。また、前記小電極の表面４ａ（検出部）でアノード反応とカソード反応の両方が起こっている場合、アノード電流とカソード電流により電流を打ち消しあうためガルバニックカップル電流が小さくなる。後述するように、ガルバニックカップル電流を腐食電流とみなし腐食量を求める場合、アノード電流とカソード電流により電流が打ち消されガルバニックカップル電流が小さくなると、ガルバニックカップル電流を腐食電流とみなして求めた検出部の腐食量が、実際の腐食量より小さくなる。このため、前記小電極の表面４ａの面積が１００ｍｍ２より大きくなると、ガルバニックカップル電流から求める腐食量と実際の腐食量の差が大きくなり、ガルバニックカップル電流を腐食電流としてみなすことが難しくなる可能性が高くなる。
【００２３】
本実施形態の腐食センサー１０の表面には、塗装が施されている。この塗装は、図１に示す平面図では、絶縁体８以外の領域に施されており、図３に示す底面図では全面に施されている。なお、板１と板２で形成された合わせ構造部の隙間には塗装が施されておらず、図４に示すように、図３に示す底面図において板２を取り除いた場合、板１には塗装が施されていない領域Ｑが存在する。
【００２４】
このように腐食センサー１０の表面に塗装を施すことで、合わせ構造部の隙間以外の金属面の腐食を抑制することができ、合わせ構造部の隙間の腐食環境の測定精度が高められる。なお、本発明において、塗装方法は限定されず、例えば、スプレー塗装、電着塗装等により塗装を施すことができる。また、塗料も限定されず、例えば、ポリエステル系樹脂、エポキシ系樹脂、アクリル系樹脂、ウレタン系樹脂、フッ素系樹脂等の各種塗料を用いることができる。また、本発明において、腐食センサーの表面の塗装は任意であり塗装が施されなくてもよい。
【００２５】
本実施形態の腐食センサー１０において、板１は、大電極を構成している。すなわち、板１の表面１ａ（板２に対向する面）のうち、塗装が施されていない領域Ｑ（板２に対して露出した面）が、ガルバニックカップル電流を測定する検出部を構成している。板１の他方の表面１ｂには、電流および／または電位を測定するためのリード線７（大電極用リード線）が接続されている（図１、図２）。前記大電極の検出部（領域Ｑ）は、前記板１において、溶液に接する小電極以外の金属面である。前記大電極の検出部（領域Ｑ）は１００ｍｍ２より大きいことが好ましい。腐食センサー１０に、このような大電極を設けることで、合わせ構造部の隙間に存在する金属部分の腐食環境を完全にモニタリングすることが可能となる。なお、本発明において、板１の表面１ｂにリード線７を接続せず、大電極を設けないようにすることも任意である。
【００２６】
図５は、図１に示す平面図において小電極が設けられた領域を拡大した図である。ただし、図５において、小電極４に接続するリード線６は省略している。
【００２７】
図５に示すように、腐食センサー１０において、小電極４同士は板１の面方向に間隔Ｌを置いて設けられている。また、小電極４と板１（大電極）も、板１の面方向に間隔Ｌを置いて設けられている。すなわち、腐食センサー１０において、各電極は、板１の面方向に間隔Ｌを置いて設けられている。前記電極間の間隔Ｌが小さいほど、溶液を介して電池を形成しやすくなるため、前記間隔Ｌは小さい方が好ましい。なお、本発明において、前記間隔Ｌは、絶縁体８の面方向の幅を調節することで容易に調整できる。
【００２８】
一例として、前記電極間の間隔Ｌとしては、０．００１〜１０ｍｍが好ましい。前記間隔Ｌが０．００１ｍｍ未満の場合、電極同士を絶縁状態で設けるのが困難となるおそれがある。また、前記合わせ構造部の隙間は溶液が入りづらく溶液量が少ないため、前記間隔Ｌが１０ｍｍより大きくなると溶液を介して電池を形成することが難しくなるおそれがある。
【００２９】
本発明の腐食センサーにおいては、得られたガルバニックカップル電流を各電極の腐食電流とみなし、さらに前記腐食電流を各電極の腐食量（腐食減量）に換算することができる。
【００３０】
前記腐食電流を各電極の腐食減量に換算する方法は、前記腐食電流のうち、電極が溶解したことを示すアノード電流を実際に電極が溶解した電流とみなし、式（１）に示すファラデーの第二法則から腐食減量を求める。このとき、ΔＷは腐食減量（ｇ／ｍ２）、Ｉはアノード電流（Ａ）、ｔはアノード電流が流れた時間（ｓｅｃ）、Ｓは各電極の面積（ｍ２）、Ｍは各電極を構成する金属の原子量（ｇ）、ｚは前記金属のイオン価数、Ｆはファラデー定数９６５００（Ｃ）とする。
ΔＷ＝（Ｉ×ｔ×Ｍ）／（ｚ×Ｆ×Ｓ）  ・・・（１）
また、前記腐食電流は、内部抵抗による電圧降下が非常に小さい無抵抗電流計を用いて測定することが好ましい。
【００３１】
以上、説明したとおり、本発明の一実施形態の腐食センサー１０は、所定の間隔を持って対向する２枚の板からなり、前記２枚の板を溶接あるいはボルトとナット等で接合することで、所定の間隙Ｄを保つことができる（図１、図２）。また、前記板で大電極を構成することができ（図１、図４）、小電極同士および小電極と板（大電極）の間を絶縁体で隔てることで小電極同士および小電極と板を絶縁することができる（図１、図５）。各電極は、対向する板に対して露出した面で構成される検出部を備え、前記露出した面の反対側の面には電極１つずつにリード線が接続され（図１、図２）、各電極間のガルバニックカップル電流を測定することで、合わせ構造部の隙間で起こる腐食反応をモニタリング可能とする。
【００３２】
なお、本発明は、上記実施形態に限定されない。
例えば、上記実施形態においては、板１に１０個の小電極４と、板１で構成される大電極が設けられたが、これに限定されない。上述したとおり、本発明の腐食センサーは、少なくとも２個の電極を有すればよく、２個以上であれば電極の数は任意である。例えば、板１に小電極４を２個だけ設けてもよいし、板１に小電極４を１個と、板１で構成される大電極を設けてもよい。板１に３〜９個ないし１１個以上の小電極４を設けることも任意である。
【００３３】
また、上記実施形態において、前記板１は、金属材料で形成されたが、これに限定されない。板１を非金属材料で形成してもよい。前記非金属材料としては、例えば樹脂等の絶縁性を有する材料が挙げられる。なお、板１が絶縁性を有する材料で形成される場合、板１は大電極を構成しない。また、板１が絶縁性を有する材料で形成される場合には、上述の絶縁体８を設けなくてもよい。この場合、例えば、板１に小電極４に対応する大きさの孔を間隔Ｌを置いて形成し、この孔に小電極４を嵌め込むことで、板１に小電極４を絶縁した状態で設けることができる。板２についても、板１と同様、非金属材料で形成してもよい。なお、板１と、板２の組み合わせは特に限定されず、板１と板２がともに金属材料で形成されてもよいし、板１と板２のどちらか一方が金属材料で形成され、他方が非金属材料で形成されてもよいし、板１と板２がともに非金属材料で形成されてもよい。
【００３４】
また、上記実施形態において、各電極は、板１にだけ設けられたがこれに限定されない。各電極を、板２にだけ設けてもよいし、板１と板２の両方に設けてもよい。
【００３５】
また、本発明において、板１と、板２の大きさは任意である。例えば、上記実施形態において、板２は板１より小さく形成されたがこれに限定されず、板２を板１より大きく形成してもよいし、板２と板１を同じ大きさに形成してもよい。さらに、板１と、板２の形状も任意である。例えば、上記実施形態において、板１、板２は、平面視形状で長方形とされたがこれに限定されず、楕円等の円形、正方形、菱形等としてもよいし、三角形や五角形以上の多角形としてもよい。小電極４の形状についても任意である。
【実施例】
【００３６】
表１は、上述の腐食センサー１０において、板１と板２の間隙Ｄ、板１と板２の鋼種、小電極の鋼種、小電極数、大電極の有無、小電極の表面４ａ（検出部）の面積、各電極間の間隔Ｌを変更しながら、測定能力を判定した表である。
【００３７】
表１には、腐食センサーの番号、板１と板２の間隙Ｄ、板１と板２の鋼種、小電極の鋼種、小電極数、大電極の有無、小電極の表面４ａ（検出部）の面積、各電極間の間隔Ｌ、測定能力の判定および目視による腐食状態（均一腐食もしくは局部腐食）の判定を示している。なお、表１には、従来例として、板１と板２の間隙Ｄが大きく、検出部の全面が腐食環境に暴露された状態、すなわち、合わせ構造部の隙間の腐食環境を再現したものでない腐食センサーの例（Ｎｏ．１８）を追加してある。
【００３８】
測定能力の判定は、以下のとおり行った。
上記各腐食センサー（上述の塗装を施したもの）を、０．５ｍａｓｓ％ＮａＣｌ水溶液（室温）に、１６８時間浸漬する腐食試験を行った。前記腐食試験中、経時で各電極から得られるガルバニックカップル電流を測定した。そして、前記ガルバニックカップル電流を各電極の腐食電流とみなし、上述の式（１）から腐食減量を求めた。また、これとは別に、前記腐食試験終了後に、腐食センサーを分解して電極の質量を測定し、腐食試験前に測定しておいた電極の質量との差から、腐食減量を実測した。さらに、腐食センサーを分解した後の電極の腐食状態を目視で確認した。
【００３９】
そして、上記測定中、少なくとも１つの電極に１μＡ／ｃｍ２以上の出力が得られ、かつ、上記実測した腐食減量が、上記測定したガルバニックカップル電流から式（１）により求めた腐食減量の１００倍未満である場合を「Ａ」とし、上記測定中、少なくとも１つの電極に１μＡ／ｃｍ２以上の出力が得られたが、上記実測した腐食減量が、上記測定したガルバニックカップル電流から式（１）により求めた腐食減量に対し１００倍以上大きい場合を「Ｂ」とし、上記測定中、１μＡ／ｃｍ２未満の出力しか得られない場合を「Ｃ」とし、２個以上の電極から得られる出力が完全に同じになった場合を、電極同士の絶縁が十分ではない可能性が高いと判断して「Ｄ」と判定した。なお、本実施例においては、電流計の検出下限から、上記のとおり１μＡ／ｃｍ２の出力値を判定基準としているが、この判定基準は特に制限されない。電流計の検出下限がより低ければ、より小さな出力値を判定基準としてもよい。
【００４０】
なお、本実施例では、板１、板２に合金化溶融Ｚｎめっき鋼（ＧＡ）または炭素鋼（Ｆｅ）を用いたが、本発明において鋼種や材質は特に規定しない。また、本実施例では、絶縁体にエポキシ系接着剤を使用し、合わせ構造部の隙間以外の金属面には化成処理を実施した後に電着塗装を施したが、本発明において絶縁体の材質や塗装の種類は特に規定しない。
【００４１】
表１より、本発明例の腐食センサーは、材料同士が重なり合う微小な隙間の腐食電流を測定することが可能であることがわかる。また、本発明例の腐食センサーは、局部腐食を生じ、合わせ構造部の隙間の腐食環境の再現性に優れている。さらに、本発明例の腐食センサーは、検出部の全面が腐食環境に暴露された状態の従来例の腐食センサー（Ｎｏ．１８）と比較して遜色のない測定能力を示している。なお、Ｎｏ．１５〜Ｎｏ．１７は局部腐食であるが、板１と板２の間隙Ｄが大きくなるにつれて局部腐食のような不均一な腐食状態から均一腐食の状態に近づく傾向となる。また、従来例の腐食センサー（Ｎｏ．１８）は、板１と板２の間隙Ｄが大きいため合わせ構造部の隙間内の溶液が隙間内に滞留することなく隙間外へ拡散できるため、均一腐食となり、合わせ構造部の隙間の腐食環境を再現できていない。
【００４２】
【表１】
2018080984.tif 000003
【符号の説明】
【００４３】
１、２  板
３  溶接痕
４  小電極
６  リード線（小電極用）
７  リード線（大電極用）
８  絶縁体
１０  腐食センサー
【図１】
2018080984.tif 000004
【図２】
2018080984.tif 000005
【図３】
2018080984.tif 000006
【図４】
2018080984.tif 000007
【図５】
2018080984.tif 000008